"第一成分として式1で表される化合物の群から選択された少なくとも1つの化合物、および第二成分として式2で表される化合物の群から選択された少なくとも1つの化合物を含有し、そしてネマチック相を有する液晶組成物。ここで、R1は、炭素数1から12のアルキル、炭素数1から12のアルコキシ、または炭素数2から12のアルケニルであり、R2およびR3は独立して、炭素数1から12のアルキル、炭素数1から12のアルコキシ、炭素数2から12のアルケニル、または任意の水素がフッ素で置き換えられた炭素数2から12のアルケニルであり;環Aは、2,6,7-トリオキサビシクロ[2.2.2]オクタン-1,4-ジイル、1,4-シクロへキシレン、1,4-フェニレン、2-フルオロ-1,4-フェニレン、3-フルオロ-1,4-フェニレン、3,5-ジフルオロ-1,4-フェニレン、1,3-ジオキサン-2,5-ジイル、テトラヒドロピラン-2,5-ジイル、またはピリミジン-2,5-ジイルであり、式1の少なくとも1つの環Aは、2,6,7-トリオキサビシクロ[2.2.2]オクタン-1,4-ジイルであり;Z1は、単結合、ジフルオロメチレンオキシ、エチレン、またはカルボニルオキシであり;X1およびX2は独立して、水素またはフッ素であり;Y1は、フッ素、塩素、トリフルオロメトキシ、またはトリフルオロメチルであり;mは、1、2、3、または4である。第一成分が式1-1から式1-9で表される化合物の群から選択された少なくとも1つの化合物である請求項1に記載の液晶組成物。ここで、R1は、炭素数1から12のアルキル、炭素数1から12のアルコキシ、炭素数2から12のアルケニル、または任意の水素がフッ素で置き換えられた炭素数2から12のアルケニルであり;X1、X2、X3、X4、X5、およびX6は独立して、水素またはフッ素であり;Y1は、フッ素、塩素、トリフルオロメトキシ、またはトリフルオロメチルである。第一成分が請求項2に記載の式1-1で表される化合物の群から選択された少なくとも1つの化合物である請求項1に記載の液晶組成物。第一成分が請求項2に記載の式1-5で表される化合物の群から選択された少なくとも1つの化合物である請求項1に記載の液晶組成物。第一成分が請求項2に記載の式1-7で表される化合物の群から選択された少なくとも1つの化合物である請求項1に記載の液晶組成物。液晶組成物の全重量に基づいて、第一成分の割合が3重量から25重量の範囲であり、第二成分の割合が5重量から75重量の範囲である請求項1から5のいずれか1項に記載の液晶組成物。第三成分として式3で表される化合物の群から選択された少なくとも1つの化合物をさらに含有する請求項1から6のいずれか1項に記載の液晶組成物。ここで、R4は、炭素数1から12のアルキル、炭素数1から12のアルコキシ、または炭素数2から12のアルケニルであり;環Bは、1,4-シクロへキシレン、1,4-フェニレン、2-フルオロ-1,4-フェニレン、3-フルオロ-1,4-フェニレン、3,5-ジフルオロ-1,4-フェニレン、1,3-ジオキサン-2,5-ジイル、テトラヒドロピラン-2,5-ジイル、またはピリミジン-2,5-ジイルであり;Z2は、単結合、ジフルオロメチレンオキシ、エチレン、またはカルボニルオキシであり;X7およびX8は独立して、水素またはフッ素であり;Y2は、フッ素、塩素、トリフルオロメトキシ、またはトリフルオロメチルであり;nは、1、2、3、または4である。第三成分が式3-1から式3-21で表される化合物の群から選択された少なくとも1つの化合物である請求項7に記載の液晶組成物。ここで、R4は炭素数1から12のアルキル、炭素数1から12のアルコキシ、または炭素数2から12のアルケニルであり;X7、X8、X9、X10、X11、X12、X13、およびX14は独立して、水素またはフッ素であり;Y2は、フッ素、塩素、トリフルオロメトキシ、またはトリフルオロメチルである。第三成分が請求項8に記載の式3-6で表される化合物の群から選択された少なくとも1つの化合物である請求項7に記載の液晶組成物。第三成分が請求項8に記載の式3-14で表される化合物の群から選択された少なくとも1つの化合物である請求項7に記載の液晶組成物。第三成分が請求項8に記載の式3-19で表される化合物の群から選択された少なくとも1つの化合物である請求項7に記載の液晶組成物。第三成分が請求項8に記載の式3-20で表される化合物の群から選択された少なくとも1つの化合物である請求項7に記載の液晶組成物。液晶組成物の全重量に基づいて、第三成分の割合が15重量から65重量の範囲である請求項7から12のいずれか1項に記載の液晶組成物。第四成分として式4-1および式4-2で表される化合物の群から選択された少なくとも1つの化合物をさらに含有する請求項1から13のいずれか1項に記載の液晶組成物。ここで、R5およびR6は独立して、炭素数1から12のアルキル、炭素数1から12のアルコキシ、炭素数2から12のアルケニル、または任意の水素がフッ素で置き換えられた炭素数2から12のアルケニルであり;環C、環Dおよび環Eは独立して、1,4-シクロへキシレン、1,4-フェニレン、2-フルオロ-1,4-フェニレン、または3-フルオロ-1,4-フェニレンであり;Z3は独立して、単結合、エチレン、またはカルボニルオキシであり;pは、2または3である。第四成分が、式4-1-1、式4-1-2、および式4-2-1から式4-2-9で表される化合物の群から選択された少なくとも1つの化合物である請求項14に記載の液晶組成物。ここで、R5およびR6は独立して、炭素数1から12のアルキル、炭素数1から12のアルコキシ、炭素数2から12のアルケニル、または任意の水素がフッ素で置き換えられた炭素数2から12のアルケニルである。第四成分が請求項15に記載の式4-2-2で表される化合物の群から選択された少なくとも1つの化合物である請求項14に記載の液晶組成物。第四成分が請求項15に記載の式4-2-4で表される化合物の群から選択された少なくとも1つの化合物である請求項14に記載の液晶組成物。液晶組成物の全重量に基づいて、第四成分の割合が3重量から40重量の範囲である請求項14から17のいずれか1項に記載の液晶組成物。ネマチック相の上限温度が70°C以上であり、波長589nmにおける光学異方性25°Cが0.07以上であり、そして周波数1kHzにおける誘電率異方性25°Cが2以上である請求項1から18のいずれか1項に記載の液晶組成物。請求項1から19のいずれか1項に記載の液晶組成物を含有する液晶表示素子。液晶表示素子の動作モードが、TNモード、ECBモード、OCBモード、IPSモード、またはPSAモードであり、液晶表示素子の駆動方式がアクティブマトリックス方式である請求項20に記載の液晶表示素子。請求項1から19のいずれか1項に記載の液晶組成物の液晶表示素子における使用。本発明の1つの目的は、ネマチック相の高い上限温度、ネマチック相の低い下限温度、小さな粘度、適切な光学異方性、大きな誘電率異方性、大きな比抵抗、紫外線に対する高い安定性、熱に対する高い安定性などの特性において、少なくとも1つの特性を充足する液晶組成物である。他の目的は、少なくとも2つの特性に関して適切なバランスを有する液晶組成物である。別の目的は、このような組成物を含有する液晶表示素子である。別の目的は、適切な光学異方性、大きな誘電率異方性、紫外線に対する高い安定性などの特性を有する組成物であり、そして短い応答時間、大きな電圧保持率、大きなコントラスト比、長い寿命などの特性を有するAM素子である。第一成分として式1で表される化合物の群から選択された少なくとも1つの化合物、第二成分として式2で表される化合物の群から選択された少なくとも1つの化合物を含有し、そしてネマチック相を有する液晶組成物、およびこの組成物を含有する液晶表示素子である。ここで、R1は、炭素数1から12のアルキル、炭素数1から12のアルコキシ、または炭素数2から12のアルケニルであり、R2およびR3は独立して、炭素数1から12のアルキル、炭素数1から12のアルコキシ、炭素数2から12のアルケニル、または任意の水素がフッ素で置き換えられた炭素数2から12のアルケニルであり;環Aは、2,6,7-トリオキサビシクロ[2.2.2]オクタン-1,4-ジイル、1,4-シクロへキシレン、1,4-フェニレン、2-フルオロ-1,4-フェニレン、3-フルオロ-1,4-フェニレン、3,5-ジフルオロ-1,4-フェニレン、1,3-ジオキサン-2,5-ジイル、テトラヒドロピラン-2,5-ジイル、またはピリミジン-2,5-ジイルであり、式1の少なくとも1つの環Aは、2,6,7-トリオキサビシクロ[2.2.2]オクタン-1,4-ジイルであり;Z1は、単結合、ジフルオロメチレンオキシ、エチレン、またはカルボニルオキシであり;X1およびX2は独立して、水素またはフッ素であり;Y1は、フッ素、塩素、トリフルオロメトキシ、またはトリフルオロメチルであり;mは、1、2、3、または4である。本発明の長所は、ネマチック相の高い上限温度、ネマチック相の低い下限温度、小さな粘度、適切な光学異方性、大きな誘電率異方性、大きな比抵抗、紫外線に対する高い安定性、熱に対する高い安定性などの特性において、少なくとも1つの特性を充足する液晶組成物である。本発明の1つの側面は、少なくとも2つの特性に関して適切なバランスを有する液晶組成物である。別の側面は、このような組成物を含有する液晶表示素子である。他の側面は、適切な光学異方性、大きな誘電率異方性、紫外線に対する高い安定性などの特性を有する組成物であり、そして短い応答時間、大きな電圧保持率、大きなコントラスト比、長い寿命などの特性を有するAM素子である。この明細書における用語の使い方は次のとおりである。本発明の液晶組成物または本発明の液晶表示素子をそれぞれ組成物または素子と略すことがある。液晶表示素子は液晶表示パネルおよび液晶表示モジュールの総称である。液晶性化合物は、ネマチック相、スメクチック相などの液晶相を有する化合物または液晶相を有さないが組成物の成分として有用な化合物を意味する。この有用な化合物は例えば1,4-シクロヘキシレンや1,4-フェニレンのような六員環を有し、その分子構造は棒状rodlikeである。光学活性な化合物または重合可能な化合物は組成物に添加されることがある。これらの化合物が液晶性化合物であったとしても、ここでは添加物として分類される。式1で表される化合物の群から選択された少なくとも1つの化合物を化合物1と略すことがある。化合物1は、式1で表される1つの化合物または2つ以上の化合物を意味する。他の式で表される化合物についても同様である。任意のは、位置だけでなく、その個数についても制限なく選択してよいことを意味する。ネマチック相の上限温度を上限温度と略すことがある。ネマチック相の下限温度を下限温度と略すことがある。比抵抗が大きいは、組成物が初期段階において室温だけでなくネマチック相の上限温度に近い温度でも大きな比抵抗を有し、そして長時間使用したあと室温だけでなくネマチック相の上限温度に近い温度でも大きな比抵抗を有することを意味する。電圧保持率が大きいは、素子が初期段階において室温だけでなくネマチック相の上限温度に近い温度でも大きな電圧保持率を有し、そして長時間使用したあと室温だけでなくネマチック相の上限温度に近い温度でも大きな電圧保持率を有することを意味する。光学異方性などの特性を説明するときは、実施例に記載した測定方法で得られた値を用いる。第一成分は、1つの化合物または2つ以上の化合物である。第一成分の割合は、液晶組成物の全重量に基づいた第一成分の重量百分率重量で表す。第二成分の割合などにおいても同様である。組成物に混合される添加物の割合は、液晶組成物の全重量に基づいた重量百分率重量または重量百万分率ppmで表す。成分化合物の化学式において、R1の記号を複数の化合物に用いた。これらの任意の2つの化合物において、R1で選択されるものは同じであっても、異なってもよい。例えば、化合物1のR1がエチルであり、化合物1-1のR1がエチルであるケースがある。化合物1のR1がエチルであり、化合物1-1のR1がプロピルであるケースもある。このルールは、R4、X1、Y1などにも適用される。本発明は、下記の項などである。1.第一成分として式1で表される化合物の群から選択された少なくとも1つの化合物、第二成分として式2で表される化合物の群から選択された少なくとも1つの化合物を含有し、そしてネマチック相を有する液晶組成物。ここで、R1は、炭素数1から12のアルキル、炭素数1から12のアルコキシ、または炭素数2から12のアルケニルであり、R2およびR3は独立して、炭素数1から12のアルキル、炭素数1から12のアルコキシ、炭素数2から12のアルケニル、または任意の水素がフッ素で置き換えられた炭素数2から12のアルケニルであり;環Aは、2,6,7-トリオキサビシクロ[2.2.2]オクタン-1.4-ジイル、1,4-シクロへキシレン、1,4-フェニレン、2-フルオロ-1,4-フェニレン、3-フルオロ-1,4-フェニレン、3,5-ジフルオロ-1,4-フェニレン、1,3-ジオキサン-2,5-ジイル、テトラヒドロピラン-2,5-ジイル、またはピリミジン-2,5-ジイルであり、式1の少なくとも1つの環Aは、2,6,7-トリオキサビシクロ[2.2.2]オクタン-1,4-ジイルであり;Z1は、単結合、ジフルオロメチレンオキシ、エチレン、またはカルボニルオキシであり;X1およびX2は独立して、水素またはフッ素であり;Y1は、フッ素、塩素、トリフルオロメトキシ、またはトリフルオロメチルであり;mは、1、2、3、または4である。2.第一成分が式1-1から式1-9で表される化合物の群から選択された少なくとも1つの化合物である項1に記載の液晶組成物。ここで、R1は、炭素数1から12のアルキル、炭素数1から12のアルコキシ、炭素数2から12のアルケニル、または任意の水素がフッ素で置き換えられた炭素数2から12のアルケニルであり;X1、X2、X3、X4、X5、およびX6は独立して、水素またはフッ素であり;Y1は、フッ素、塩素、トリフルオロメトキシ、またはトリフルオロメチルである。3.第一成分が項2に記載の式1-1で表される化合物の群から選択された少なくとも1つの化合物である項1に記載の液晶組成物。4.第一成分が項2に記載の式1-5で表される化合物の群から選択された少なくとも1つの化合物である項1に記載の液晶組成物。5.第一成分が項2に記載の式1-7で表される化合物の群から選択された少なくとも1つの化合物である項1に記載の液晶組成物。6.液晶組成物の全重量に基づいて、第一成分の割合が3重量から25重量の範囲であり、第二成分の割合が5重量から75重量の範囲である項1から5のいずれか1項に記載の液晶組成物。7.第三成分として式3で表される化合物の群から選択された少なくとも1つの化合物をさらに含有する項1から6のいずれか1項に記載の液晶組成物。ここで、R4は、炭素数1から12のアルキル、炭素数1から12のアルコキシ、炭素数2から12のアルケニルであり;環Bは、1,4-シクロへキシレン、1,4-フェニレン、2-フルオロ-1,4-フェニレン、3-フルオロ-1,4-フェニレン、3,5-ジフルオロ-1,4-フェニレン、1,3-ジオキサン-2,5-ジイル、テトラヒドロピラン-2,5-ジイル、またはピリミジン-2,5-ジイルであり;Z2は、単結合、ジフルオロメチレンオキシ、エチレン、またはカルボニルオキシであり;X7およびX8は独立して、水素またはフッ素であり;Y2は、フッ素、塩素、トリフルオロメトキシ、またはトリフルオロメチルであり;nは、1、2、3、または4である。8.第三成分が式3-1から式3-21で表される化合物の群から選択された少なくとも1つの化合物である項7に記載の液晶組成物。ここで、R4は炭素数1から12のアルキル、炭素数1から12のアルコキシ、または炭素数2から12のアルケニルであり;X7、X8、X9、X10、X11、X12、X13、およびX14は独立して、水素またはフッ素であり;Y2は、フッ素、塩素、トリフルオロメトキシ、またはトリフルオロメチルである。9.第三成分が項8に記載の式3-6で表される化合物の群から選択された少なくとも1つの化合物である項7に記載の液晶組成物。10.第三成分が項8に記載の式3-14で表される化合物の群から選択された少なくとも1つの化合物である項7に記載の液晶組成物。11.第三成分が項8に記載の式3-19で表される化合物の群から選択された少なくとも1つの化合物である項7に記載の液晶組成物。12.第三成分が項8に記載の式3-20で表される化合物の群から選択された少なくとも1つの化合物である項7に記載の液晶組成物。13.液晶組成物の全重量に基づいて、第三成分の割合が15重量から65重量の範囲である項7から12のいずれか1項に記載の液晶組成物。14.第四成分として式4-1および式4-2で表される化合物の群から選択された少なくとも1つの化合物をさらに含有する項1から13のいずれか1項に記載の液晶組成物。ここで、R5およびR6は独立して、炭素数1から12のアルキル、炭素数1から12のアルコキシ、炭素数2から12のアルケニル、または任意の水素がフッ素で置き換えられた炭素数2から12のアルケニルであり;環C、環Dおよび環Eは独立して、1,4-シクロへキシレン、1,4-フェニレン、2-フルオロ-1,4-フェニレン、または3-フルオロ-1,4-フェニレンであり;Z3は独立して、単結合、エチレン、またはカルボニルオキシであり;pは、2または3である。15.第四成分が、式4-1-1、式4-1-2、および式4-2-1から式4-2-9で表される化合物の群から選択された少なくとも1つの化合物を含有する項14に記載の液晶組成物。ここで、R5およびR6は独立して、炭素数1から12のアルキル、炭素数1から12のアルコキシ、炭素数2から12のアルケニル、または任意の水素がフッ素で置き換えられた炭素数2から12のアルケニルである。16.第四成分が項15に記載の式4-2-2で表される化合物の群から選択された少なくとも1つの化合物である項14に記載の液晶組成物。17.第四成分が項15に記載の式4-2-4で表される化合物の群から選択された少なくとも1つの化合物である項14に記載の液晶組成物。18.液晶組成物の全重量に基づいて、第四成分の割合が3重量から40重量の範囲である項14から17のいずれか1項に記載の液晶組成物。19.ネマチック相の上限温度が70°C以上であり、波長589nmにおける光学異方性25°Cが0.07以上であり、そして周波数1kHzにおける誘電率異方性25°Cが2以上である項1から18のいずれか1項に記載の液晶組成物。20.項1から19のいずれか1項に記載の液晶組成物を含有する液晶表示素子。21.液晶表示素子の動作モードが、TNモード、ECBモード、OCBモード、IPSモード、またはPSAモードであり、液晶表示素子の駆動方式がアクティブマトリックス方式である項20に記載の液晶表示素子。22.項1から19のいずれか1項に記載の液晶組成物の液晶表示素子における使用。本発明は、次の項も含む。1光学活性な化合物をさらに含有する上記の組成物、2酸化防止剤、紫外線吸収剤、消泡剤、重合可能な化合物、重合開始剤などの添加物をさらに含有する上記の組成物、3上記の組成物を含有するAM素子、4上記の組成物を含有し、そしてTN、ECB、OCB、IPS、FFSまたはPSAのモードを有する素子、5上記の組成物を含有する透過型の素子、6上記の組成物を、ネマチック相を有する組成物としての使用、7上記の組成物に光学活性な化合物を添加することによって光学活性な組成物としての使用。本発明の組成物を次の順で説明する。第一に、組成物における成分化合物の構成を説明する。第二に、成分化合物の主要な特性、およびこの化合物が組成物に及ぼす主要な効果を説明する。第三に、組成物における成分の組み合わせ、成分の好ましい割合およびその根拠を説明する。第四に、成分化合物の好ましい形態を説明する。第五に、成分化合物の具体的な例を示す。第六に、組成物に混合してもよい添加物を説明する。第七に、成分化合物の合成法を説明する。最後に、組成物の用途を説明する。第一に、組成物における成分化合物の構成を説明する。本発明の組成物は組成物Aと組成物Bに分類される。組成物Aは、化合物1、化合物2、化合物3、化合物4-1、および化合物4-2から選択された液晶化合物の他に、その他の液晶性化合物、添加物、不純物などをさらに含有してもよい。その他の液晶性化合物は、化合物1、化合物2、化合物3、化合物4-1、および化合物4-2とは異なる液晶性化合物である。このような化合物は、特性をさらに調整する目的で組成物に混合される。添加物は、光学活性な化合物、酸化防止剤、紫外線吸収剤、色素、消泡剤、重合可能な化合物、重合開始剤などである。不純物は成分化合物の合成などの工程において混入した化合物などである。この化合物が液晶性化合物であったとしても、ここでは不純物として分類される。組成物Bは、実質的に化合物1、化合物2、化合物3、化合物4-1、および化合物4-2から選択された化合物のみからなる。実質的には、組成物が添加物および不純物を含有してもよいが、これらの化合物と異なる液晶性化合物を含有しないことを意味する。組成物Bは組成物Aに比較して成分の数が少ない。コストを下げるという観点から、組成物Bは組成物Aよりも好ましい。その他の液晶性化合物を混合することによって物性をさらに調整できるという観点から、組成物Aは組成物Bよりも好ましい。第二に、成分化合物の主要な特性、およびこの化合物が組成物の特性に及ぼす主要な効果を説明する。成分化合物の主要な特性を本発明の効果に基づいて表2にまとめる。表2の記号において、Lは大きいまたは高い、Mは中程度の、Sは小さいまたは低い、を意味する。記号L、M、Sは、成分化合物のあいだの定性的な比較に基づいた分類であり、0ゼロは、値がほぼゼロであることを意味する。成分化合物を組成物に混合したとき、成分化合物が組成物の特性に及ぼす主要な効果は次のとおりである。化合物1は誘電率異方性を大きく上げる。化合物2は下限温度を下げ、そして粘度を下げる。化合物3は上限温度を上げ、そして誘電率異方性を上げる。化合物4-1は下限温度を下げ、そして粘度を下げる。化合物4-2は上限温度を上げる。第三に、組成物における成分の組み合わせ、成分の好ましい割合およびその根拠を説明する。組成物における成分の組み合わせは、第一成分第二成分、第一成分第二成分第三成分、第一成分第二成分第四成分、および第一成分第二成分第三成分第四成分である。組成物における成分の好ましい組み合わせは、誘電率異方性を上げるため、粘度を下げるため、または下限温度を下げるために、第一成分第二成分第三成分第四成分である。第一成分の好ましい割合は、誘電率異方性を上げるために約3重量以上であり、下限温度を下げるために約25重量以下である。さらに好ましい割合は約4重量から約20重量の範囲である。特に好ましい割合は約5重量から約15重量の範囲である。第二成分の好ましい割合は、粘度を下げるために約5重量以上であり、下限温度を下げるために約75重量以下である。さらに好ましい割合は約10重量から約60重量の範囲である。特に好ましい割合は約15重量から約45重量の範囲である。第三成分の好ましい割合は、誘電率異方性を上げるために約15重量以上であり、下限温度を下げるために約65重量以下である。さらに好ましい割合は約20重量から約60重量の範囲である。特に好ましい割合は約25重量から約55重量の範囲である。第四成分の好ましい割合は、上限温度を上げるため、または粘度を下げるために約3重量以上であり、下限温度を下げるために約40重量以下である。さらに好ましい割合は約5重量から約35重量の範囲である。特に好ましい割合は約10重量から約30重量の範囲である。第四に、成分化合物の好ましい形態を説明する。R1およびR4は独立して、炭素数1から12のアルキル、炭素数1から12のアルコキシ、または炭素数2から12のアルケニルである。好ましいR1またはR4は、紫外線に対する安定性を上げるため、または熱に対する安定性のために、炭素数1から12のアルキルである。R2、R3、R5、およびR6は独立して、炭素数1から12のアルキル、炭素数1から12のアルコキシ、炭素数2から12のアルケニル、または任意の水素がフッ素で置き換えられた炭素数2から12のアルケニルである。好ましいR2、R3、R5、またはR6は、粘度を下げるために、炭素数2から5のアルケニルであり、紫外線に対する安定性を上げるため、または熱に対する安定性を上げるために、炭素数1から7のアルキルである。好ましいアルキルは、メチル、エチル、プロピル、ブチル、ペンチル、ヘキシル、ヘプチル、またはオクチルである。さらに好ましいアルキルは、粘度を下げるために、エチル、プロピル、ブチル、ペンチル、またはヘプチルである。好ましいアルコキシは、メトキシ、エトキシ、プロポキシ、ブトキシ、ペンチルオキシ、ヘキシルオキシ、またはヘプチルオキシである。さらに好ましいアルコキシは、粘度を下げるために、メトキシまたはエトキシである。好ましいアルケニルは、ビニル、1-プロペニル、2-プロペニル、1-ブテニル、2-ブテニル、3-ブテニル、1-ペンテニル、2-ペンテニル、3-ペンテニル、4-ペンテニル、1-ヘキセニル、2-ヘキセニル、3-ヘキセニル、4-ヘキセニル、または5-ヘキセニルである。さらに好ましいアルケニルは、粘度を下げるために、ビニル、1-プロペニル、3-ブテニル、または3-ペンテニルである。これらのアルケニルにおける-CH=CH-の好ましい立体配置は、二重結合の位置に依存する。粘度を下げるために、1-プロペニル、1-ブテニル、1-ペンテニル、1-ヘキセニル、3-ペンテニル、3-ヘキセニルのようなアルケニルにおいてはトランスが好ましい。2-ブテニル、2-ペンテニル、2-ヘキセニルのようなアルケニルにおいてはシスが好ましい。任意の水素がフッ素で置き換えられたアルケニルの好ましい例は、2,2-ジフルオロビニル、3,3-ジフルオロ-2-プロペニル、4,4-ジフルオロ-3-ブテニル、5,5-ジフルオロ-4-ペンテニル、および6,6-ジフルオロ-5-ヘキセニルである。さらに好ましい例は、粘度を下げるために2,2-ジフルオロビニル、および4,4-ジフルオロ-3-ブテニルである。アルキル、アルコキシ、またはアルケニルは、直鎖状または分岐状であり、環状を含まない。また、直鎖状は分岐状よりも好ましい。環Aは、2,6,7-トリオキサビシクロ[2.2.2]オクタン-1,4-ジイル、1,4-シクロへキシレン、1,4-フェニレン、2-フルオロ-1,4-フェニレン、3-フルオロ-1,4-フェニレン、3,5-ジフルオロ-1,4-フェニレン、1,3-ジオキサン-2,5-ジイル、テトラヒドロピラン-2,5-ジイル、またはピリミジン-2,5-ジイルである。mが1である時の環Aは、2,6,7-トリオキサビシクロ[2.2.2]オクタン-1,4-ジイルである。mが、2、3、または4である時の任意の2つの環Aは同じであっても、異なってもよく、少なくとも一つの環Aは2,6,7-トリオキサビシクロ[2.2.2]オクタン-1,4-ジイルである。好ましい環Aは、誘電率異方性の絶対値を上げるために、2,6,7-トリオキサビシクロ[2.2.2]オクタン-1,4-ジイルである。環Bは、1,4-シクロへキシレン、1,4-フェニレン、2-フルオロ-1,4-フェニレン、3-フルオロ-1,4-フェニレン、3,5-ジフルオロ-1,4-フェニレン、1,3-ジオキサン-2,5-ジイル、テトラヒドロピラン-2,5-ジイル、またはピリミジン-2,5-ジイルであり、nが、2、3、または4である時の任意の2つの環Bは同じであっても、異なってもよい。好ましい環Bは、光学異方性を上げるために1,4-フェニレン、または3-フルオロ-1,4-フェニレンであり、粘度を下げるために1,4-シクロへキシレンであり、誘電率異方性を上げるために3,5-ジフルオロ-1,4-フェニレンである。環C、環D、および環Eは独立して、1,4-シクロへキシレン、1,4-フェニレン、2-フルオロ-1,4-フェニレン、または3-フルオロ-1,4-フェニレンであり、pが2または3である時の任意の2つの環Dは同じであっても、異なってもよい。好ましい環C、環D、または環Eは、光学異方性を上げるために1,4-フェニレン、または3-フルオロ-1,4-フェニレンであり、粘度を下げるために1,4-シクロへキシレンである。1,4-シクロヘキシレンに関する立体配置は、上限温度を上げるためにシスよりもトランスが好ましい。2-フルオロ-1,4-フェニレンなどは、左側を1位とした環で表し、2-フルオロ-1,4-フェニレンと3-フルオロ-1,4-フェニレンとは、フッ素の位置の違いがあることを示している。Z1およびZ2は独立して、単結合、ジフルオロメチレンオキシ、エチレン、またはカルボニルオキシであり、mが、2、3、または4である時の任意の2つのZ1は同じであっても、異なってもよく、nが、2、3、または4である時の任意の2つのZ2は同じであっても、異なってもよい。好ましいZ1またはZ2は、粘度を下げるために単結合であり、誘電率異方性を上げるために、ジフルオロメチレンオキシである。Z3は、単結合、エチレン、またはカルボニルオキシであり、pが2または3である時の任意の2つのZ3は同じであっても、異なってもよい。好ましいZ3は、粘度を下げるために単結合である。X1、X2、X3、X4、X5、X6、X7、X8、X9、X10、X11、X12、X13、およびX14は独立して、水素またはフッ素である。好ましいX1、X2、X3、X4、X5、X6、X7、X8、X9、X10、X11、X12、X13、またはX14は、誘電率異方性を上げるためにフッ素である。Y1およびY2は独立して、フッ素、塩素、トリフルオロメトキシ、またはトリフルオロメチルである。好ましいY1またはY2は、粘度を下げるためにフッ素である。mおよびnは独立して、1、2、3、または4である。好ましいmまたはnは、上限温度を上げるために2であり、紫外線または熱に対する安定性などを上げるために3である。pは独立して、2または3である。好ましいpは、粘度を下げるために2であり、上限温度を上げるために3である。第五に、成分化合物の具体的な例を示す。下記の好ましい化合物において、R7およびR10は独立して、炭素数1から12のアルキル、炭素数1から12のアルコキシ、または炭素数2から12のアルケニルである。R8は、炭素数1から12のアルキル、または炭素数1から12のアルコキシである。R9およびR11は独立して、炭素数1~12を有する直鎖のアルキルまたは炭素数2から12を有する直鎖のアルケニルである。好ましい化合物1は、化合物1-1-1から化合物1-9-1である。さらに好ましい化合物1は、化合物1-1-1、化合物1-2-1、化合物1-5-1、および化合物1-7-1である。特に好ましい化合物1は、化合物1-1-1、化合物1-5-1、および化合物1-7-1である。好ましい化合物2は化合物2-1である。好ましい化合物3は、化合物3-1-1から化合物3-21-1である。さらに好ましい化合物3は、化合物3-5-1、化合物3-6-1、化合物3-13-1、化合物3-14-1、化合物3-17-1、化合物3-19-1、および化合物3-20-1である。特に好ましい化合物3は、化合物3-13-1、化合物3-14-1、化合物3-19-1、および化合物3-20-1である。好ましい化合物4-1は、化合物4-1-1-1および化合物4-1-2-1である。好ましい化合物4-2は、化合物4-2-1-1から化合物4-2-9-1である。さらに好ましい化合物4-2は、化合物4-2-1-1、化合物4-2-4-1、および化合物4-2-8-1である。特に好ましい化合物4-2は、化合物4-2-1-1および化合物4-2-4-1である。第六に、組成物に混合してもよい添加物を説明する。このような添加物は、光学活性な化合物、酸化防止剤、紫外線吸収剤、色素、消泡剤、重合可能な化合物、重合開始剤などである。液晶のらせん構造を誘起してねじれ角を与える目的で光学活性な化合物が組成物に混合される。このような化合物の例は、化合物5-1から化合物5-5である。光学活性な化合物の好ましい割合は約5重量以下である。さらに好ましい割合は約0.01重量から約2重量の範囲である。大気中での加熱による比抵抗の低下を防止するために、または素子を長時間使用したあと、室温だけではなくネマチック相の上限温度に近い温度でも大きな電圧保持率を維持するために、酸化防止剤が組成物に混合される。酸化防止剤の好ましい例は、rが1から9の整数である化合物6などである。化合物6において、好ましいrは、1、3、5、7、または9である。さらに好ましいrは1または7である。rが1である化合物6は、揮発性が大きいので、大気中での加熱による比抵抗の低下を防止するときに有効である。rが7である化合物6は、揮発性が小さいので、素子を長時間使用したあと、室温だけではなくネマチック相の上限温度に近い温度でも大きな電圧保持率を維持するのに有効である。酸化防止剤の好ましい割合は、その効果を得るために約50ppm以上であり、上限温度を下げないように、または下限温度を上げないように約600ppm以下である。さらに好ましい割合は、約100ppmから約300ppmの範囲である。紫外線吸収剤の好ましい例は、ベンゾフェノン誘導体、ベンゾエート誘導体、トリアゾール誘導体などである。立体障害のあるアミンのような光安定剤もまた好ましい。これらの吸収剤や安定剤における好ましい割合は、その効果を得るために約50ppm以上であり、上限温度を下げないように、または下限温度を上げないために約10000ppm以下である。さらに好ましい割合は約100ppmから約10000ppmの範囲である。GHguesthostモードの素子に適合させるために、アゾ系色素、アントラキノン系色素などのような二色性色素dichroicdyeが組成物に混合される。色素の好ましい割合は、約0.01重量から約10重量の範囲である。泡立ちを防ぐために、ジメチルシリコーンオイル、メチルフェニルシリコーンオイルなどの消泡剤が組成物に混合される。消泡剤の好ましい割合は、その効果を得るために約1ppm以上であり、表示の不良を防ぐために約1000ppm以下である。さらに好ましい割合は、約1ppmから約500ppmの範囲である。PSApolymersustainedalignmentモードの素子に適合させるために重合可能な化合物が組成物に混合される。重合可能な化合物の好ましい例はアクリレート、メタクリレート、ビニル化合物、ビニルオキシ化合物、プロペニルエーテル、エポキシ化合物オキシラン、オキセタン、ビニルケトンなどの重合可能な基を有する化合物である。特に好ましい例は、アクリレートまたはメタクリレートの誘導体である。重合可能な化合物の好ましい割合は、その効果を得るために、約0.05重量以上であり、表示不良を防ぐために約10重量以下である。さらに好ましい割合は、約0.1重量から約2重量の範囲である。重合可能な化合物は、好ましくは光重合開始剤などの適切な開始剤存在下でUV照射などにより重合する。重合のための適切な条件、開始剤の適切なタイプ、および適切な量は、当業者には既知であり、文献に記載されている。例えば光開始剤であるIrgacure651登録商標;BASF、Irgacure184登録商標;BASF、またはDarocure1173登録商標;BASFがラジカル重合に対して適切である。光重合開始剤の好ましい割合は、重合可能な化合物の約0.1重量から約5重量の範囲であり、特に好ましい割合は、約1重量から約3重量の範囲である。第七に、成分化合物の合成法を説明する。これらの化合物1から4は既知の方法によって合成できる。合成法を例示する。化合物2-1は、特開昭59-70624号公報および特開昭59-176221号公報に記載された方法で合成する。化合物3-5-1は、特開平2-233626号公報に記載された方法で合成する。化合物3-14-1、化合物3-19-1、および化合物3-20-1は、特開平10-251186号公報に記載された方法で合成する。化合物4-2-1-1は、特開昭59-176221号公報に記載された方法で合成する。酸化防止剤は市販されている。式6のrが1である化合物は、アルドリッチSigmaAldrichCorporationから入手できる。rが7である化合物6などは、米国特許3660505号明細書に記載された方法によって合成する。合成法を記載しなかった化合物は、オーガニックシンセシスOrganicSynthesesJohnWileySonsInc、オーガニックリアクションズOrganicReactionsJohnWileySonsInc、コンプリヘンシブオーガニックシンセシスComprehensiveOrganicSynthesisPergamonPress、新実験化学講座丸善などの成書に記載された方法によって合成できる。組成物は、このようにして得た化合物から公知の方法によって調製される。例えば、成分化合物を混合し、そして加熱によって互いに溶解させる。最後に、組成物の用途を説明する。本発明の組成物は主として、約-10°C以下の下限温度、約70°C以上の上限温度、そして約0.07から約0.20の範囲の光学異方性を有する。この組成物を含有する素子は大きな電圧保持率を有する。この組成物はAM素子に適する。この組成物は透過型のAM素子に特に適する。成分化合物の割合を制御することによって、またはその他の液晶性化合物を混合することによって、約0.08から約0.25の範囲の光学異方性を有する組成物、さらには約0.10から約0.30の範囲の光学異方性を有する組成物を調製してもよい。この組成物は、ネマチック相を有する組成物としての使用、光学活性な化合物を添加することによって光学活性な組成物としての使用が可能である。本発明の液晶組成物の好ましいネマチック相の下限温度は、少なくとも約0°C以下であり、より好ましいネマチック相の下限温度は約-20°C以下であり、特により好ましいネマチック相の下限温度は約-30°C以下である。本発明の液晶組成物の好ましいネマチック相の上限温度は、少なくとも約70°C以上であり、より好ましいネマチック相の上限温度は約80°C以上であり、特により好ましいネマチック相の上限温度は約90°C以上である。本発明の液晶組成物の589nmで25°Cにおける好ましい光学異方性は、約0.07から約0.20の範囲であり、より好ましい光学異方性は約0.07から約0.16の範囲であり、特により好ましい光学異方性は約0.08から約0.13の範囲である。本発明の液晶組成物の25°Cにおける好ましい誘電率異方性は、少なくとも約3以上であり、より好ましい誘電率異方性は約4以上であり、特により好ましい誘電率異方性は約5以上である。この組成物はAM素子への使用が可能である。さらにPM素子への使用も可能である。この組成物は、PC、TN、STN、ECB、OCB、IPS、FFS、VA、PSAなどのモードを有するAM素子およびPM素子への使用が可能である。TN、OCB、IPSモードまたはFFSモードを有するAM素子への使用は特に好ましい。IPSモードまたはFFSモードを有するAM素子において、電圧が無印加状態での液晶分子の配列がパネル基板に対して並行あるいは垂直であってもよい。これらの素子が反射型、透過型または半透過型であってもよい。透過型の素子への使用は好ましい。非結晶シリコン-TFT素子または多結晶シリコン-TFT素子への使用も可能である。この組成物をマイクロカプセル化して作製したNCAPnematiccurvilinearalignedphase型の素子や、組成物中に三次元の網目状高分子を形成させたPDpolymerdispersed型の素子にも使用できる。組成物および組成物に含有させる化合物の特性を評価するために、組成物およびこの化合物を測定目的物とする。測定目的物が組成物のときはそのままを試料として測定し、得られた値を記載した。測定目的物が化合物のときは、この化合物15重量を母液晶85重量に混合することによって測定用試料を調製した。測定によって得られた値から外挿法によって化合物の特性値を算出した。外挿値={測定用試料の測定値-0.85×母液晶の測定値}/0.15。この割合でスメクチック相または結晶が25°Cで析出するときは、化合物と母液晶の割合を10重量:90重量、5重量:95重量、1重量:99重量の順に変更した。この外挿法によって化合物に関する上限温度、光学異方性、粘度および誘電率異方性の値を求めた。母液晶の成分は下記のとおりである。各成分の割合は、重量である。特性値の測定は下記の方法にしたがった。それらの多くは、社団法人電子情報技術産業協会JapanElectronicsandInformationTechnologyIndustriesAssociation、以下JEITAというで審議制定されるJEITA規格JEITAED-2521Bに記載された方法、またはこれを修飾した方法である。ネマチック相の上限温度NI;°C:偏光顕微鏡を備えた融点測定装置のホットプレートに試料を置き、1°C/分の速度で加熱した。試料の一部がネマチック相から等方性液体に変化したときの温度を測定した。ネマチック相の上限温度を上限温度と略すことがある。ネマチック相の下限温度TC;°C:ネマチック相を有する試料をガラス瓶に入れ、0°C、-10°C、-20°C、-30°C、および-40°Cのフリーザー中に10日間保管したあと、液晶相を観察した。例えば、試料が-20°Cではネマチック相のままであり、-30°Cでは結晶またはスメクチック相に変化したとき、TCを<-20°Cと記載した。ネマチック相の下限温度を下限温度と略すことがある。粘度バルク粘度;η;20°Cで測定;mPas:測定にはE型回転粘度計を用いた。粘度回転粘度;γ1;25°Cで測定;mPas:測定は、MImaietalMolecularCrystalsandLiquidCrystalsVol25937に記載された方法に従った。ツイスト角が0°であり、そして2枚のガラス基板の間隔セルギャップが5μmであるTN素子に試料を入れた。この素子に16Vから19.5Vの範囲で0.5V毎に段階的に印加した。0.2秒の無印加のあと、ただ1つの矩形波矩形パルス;0.2秒と無印加2秒の条件で印加を繰り返した。この印加によって発生した過渡電流transientcurrentのピーク電流peakcurrentとピーク時間peaktimeを測定した。これらの測定値とMImaiらの論文中の40頁記載の計算式8とから回転粘度の値を得た。この計算で必要な誘電率異方性の値は、この回転粘度を測定した素子を用い、下に記載した方法で求めた。光学異方性屈折率異方性;Δn;25°Cで測定:測定は、波長589nmの光を用い、接眼鏡に偏光板を取り付けたアッベ屈折計により行なった。主プリズムの表面を一方向にラビングしたあと、試料を主プリズムに滴下した。屈折率n∥は偏光の方向がラビングの方向と平行であるときに測定した。屈折率n⊥は偏光の方向がラビングの方向と垂直であるときに測定した。光学異方性の値は、Δn=n∥-n⊥、の式から計算した。誘電率異方性Δε;25°Cで測定:2枚のガラス基板の間隔セルギャップが9μmであり、そしてツイスト角が80度であるTN素子に試料を入れた。この素子にサイン波10V、1kHzを印加し、2秒後に液晶分子の長軸方向における誘電率ε∥を測定した。この素子にサイン波0.5V、1kHzを印加し、2秒後に液晶分子の短軸方向における誘電率ε⊥を測定した。誘電率異方性の値は、Δε=ε∥-ε⊥、の式から計算した。しきい値電圧Vth;25°Cで測定;V:測定には大塚電子株式会社製のLCD5100型輝度計を用いた。光源はハロゲンランプである。2枚のガラス基板の間隔セルギャップが約0.45Δnであり、ツイスト角が80度であるノーマリーホワイトモードnormallywhitemodeのTN素子に試料を入れた。この素子に印加する電圧32Hz、矩形波は0Vから10Vまで0.02Vずつ段階的に増加させた。この際に、素子に垂直方向から光を照射し、素子を透過した光量を測定した。この光量が最大になったときが透過率100であり、この光量が最小であったときが透過率0である電圧-透過率曲線を作成した。しきい値電圧は透過率が90になったときの電圧である。電圧保持率VHR-1;25°C;:測定に用いたTN素子はポリイミド配向膜を有し、そして2枚のガラス基板の間隔セルギャップは5μmである。この素子は試料を入れたあと紫外線で硬化する接着剤で密閉した。この素子にパルス電圧5Vで60マイクロ秒を印加して充電した。減衰する電圧を高速電圧計で16.7ミリ秒のあいだ測定し、単位周期における電圧曲線と横軸との間の面積Aを求めた。面積Bは減衰しなかったときの面積である。電圧保持率は面積Bに対する面積Aの百分率である。電圧保持率VHR-2;80°C;:測定に用いたTN素子はポリイミド配向膜を有し、そして2枚のガラス基板の間隔セルギャップは5μmである。この素子は試料を入れたあと紫外線で硬化する接着剤で密閉した。このTN素子にパルス電圧5Vで60マイクロ秒を印加して充電した。減衰する電圧を高速電圧計で16.7ミリ秒のあいだ測定し、単位周期における電圧曲線と横軸との間の面積Aを求めた。面積Bは減衰しなかったときの面積である。電圧保持率は面積Bに対する面積Aの百分率である。電圧保持率VHR-3;25°C;:紫外線を照射したあと、電圧保持率を測定し、紫外線に対する安定性を評価した。測定に用いたTN素子はポリイミド配向膜を有し、そしてセルギャップは5μmである。この素子に試料を注入し、光を20分間照射した。光源は超高圧水銀ランプUSH-500Dウシオ電機製であり、素子と光源の間隔は20cmである。VHR-3の測定では、16.7ミリ秒のあいだ減衰する電圧を測定した。大きなVHR-3を有する組成物は紫外線に対して大きな安定性を有する。VHR-3は90以上が好ましく、95以上がより好ましい。電圧保持率VHR-4;25°C;:試料を注入したTN素子を80°Cの恒温槽内で500時間加熱したあと、電圧保持率を測定し、熱に対する安定性を評価した。VHR-4の測定では、16.7ミリ秒のあいだ減衰する電圧を測定した。大きなVHR-4を有する組成物は熱に対して大きな安定性を有する。応答時間τ;25°Cで測定;ms:測定には大塚電子株式会社製のLCD5100型輝度計を用いた。光源はハロゲンランプである。ローパスフィルターLowpassfilterは5kHzに設定した。2枚のガラス基板の間隔セルギャップが5.0μmであり、ツイスト角が80度であるノーマリーホワイトモードnormallywhitemodeのTN素子に試料を入れた。この素子に矩形波60Hz、5V、0.5秒を印加した。この際に、素子に垂直方向から光を照射し、素子を透過した光量を測定した。この光量が最大になったときが透過率100であり、この光量が最小であったときが透過率0である。立ち上がり時間τr:risetime;ミリ秒は、透過率が90から10に変化するのに要した時間である。立ち下がり時間τf:falltime;ミリ秒は透過率10から90に変化するのに要した時間である。応答時間は、このようにして求めた立ち上がり時間と立ち下がり時間との和である。弾性定数K;25°Cで測定;pN:測定には横河ヒューレットパッカード株式会社製のHP4284A型LCRメータを用いた。2枚のガラス基板の間隔セルギャップが20μmである水平配向セルに試料を入れた。このセルに0ボルトから20ボルト電荷を印加し、静電容量および印加電圧を測定した。測定した静電容量Cと印加電圧Vの値を液晶デバイスハンドブック日刊工業新聞社、75頁にある式2.98、式2.101を用いてフィッティングし、式2.99からK11およびK33の値を得た。次に同171頁にある式3.18に、先ほど求めたK11およびK33の値を用いてK22を算出した。弾性定数は、このようにして求めたK11、K22、およびK33の平均値である。比抵抗ρ;25°Cで測定;Ωcm:電極を備えた容器に試料1.0mLを注入した。この容器に直流電圧10Vを印加し、10秒後の直流電流を測定した。比抵抗は次の式から算出した。比抵抗={電圧×容器の電気容量}/{直流電流×真空の誘電率}。らせんピッチP;室温で測定;μm:らせんピッチはくさび法にて測定した液晶便覧196頁2000年発行、丸善。試料をくさび形セルに注入し、室温で2時間静置した後、ディスクリネーションラインの間隔d2-d1を偏光顕微鏡ニコン株、商品名MM40/60シリーズにて観察した。らせんピッチPは、くさびセルの角度をθとあらわした次の式から算出した。P=2×d2-d1×tanθガスクロマト分析:測定には島津製作所製のGC-14B型ガスクロマトグラフを用いた。キャリアーガスはヘリウム2mL/分である。試料気化室を280°Cに、検出器FIDを300°Cに設定した。成分化合物の分離には、AgilentTechnologiesInc製のキャピラリカラムDB-1長さ30m、内径0.32mm、膜厚0.25μm;固定液相はジメチルポリシロキサン;無極性を用いた。このカラムは、200°Cで2分間保持したあと、5°C/分の割合で280°Cまで昇温した。試料はアセトン溶液0.1重量に調製したあと、その1μLを試料気化室に注入した。記録計は島津製作所製のC-R5A型Chromatopac、またはその同等品である。得られたガスクロマトグラムは、成分化合物に対応するピークの保持時間およびピークの面積を示した。試料を希釈するための溶媒は、クロロホルム、ヘキサンなどを用いてもよい。成分化合物を分離するために、次のキャピラリカラムを用いてもよい。AgilentTechnologiesInc製のHP-1長さ30m、内径0.32mm、膜厚0.25μm、RestekCorporation製のRtx-1長さ30m、内径0.32mm、膜厚0.25μm、SGEInternationalPtyLtd製のBP-1長さ30m、内径0.32mm、膜厚0.25μm。化合物ピークの重なりを防ぐ目的で島津製作所製のキャピラリカラムCBP1-M50-025長さ50m、内径0.25mm、膜厚0.25μmを用いてもよい。組成物に含有される液晶性化合物の割合は、次のような方法で算出してよい。液晶性化合物はガスクロマトグラフで検出することができる。ガスクロマトグラムにおけるピークの面積比は液晶性化合物の割合モル数に相当する。上に記載したキャピラリカラムを用いたときは、各々の液晶性化合物の補正係数を1とみなしてよい。したがって、液晶性化合物の割合重量は、ピークの面積比から算出する。実施例により本発明を詳細に説明する。本発明は下記の実施例によって限定されない。比較例および実施例における化合物は、下記の表3の定義に基づいて記号により表した。表3において、1,4-シクロヘキシレンに関する立体配置はトランスである。記号の後にあるかっこ内の番号は化合物の番号に対応する。-の記号はその他の液晶性化合物を意味する。液晶性化合物の割合百分率は、液晶組成物の全重量に基づいた重量百分率重量であり、液晶組成物には不純物が含まれている。最後に、組成物の特性値をまとめた。[実施例1]5-OeHBF,F-F1-1-163-HH-42-1103-HH-52-155-HB-CL3-1-1177-HBF,F-F332-HHBF-F373-HHBF-F375-HHBF-F373-H2HBF,F-F354-H2HBF,F-F353-HB-O24-1-1-1153-HHB-14-2-2-183-HHB-O14-2-2-15NI=70.2°C;Tc<-20°C;Δn=0.076;Δε=3.6;Vth=2.88V;η=16.2mPas[比較例1]実施例1の組成物において、本発明の第1成分の化合物を第3成分の化合物3-5-1に置き換えた液晶組成物とした。本組成物を調合し、上述した方法により測定した。この組成物の成分および特性は下記のとおりである。3-HH-42-1103-HH-52-155-HB-CL3-1-1175-HHBF,F-F3-5-167-HBF,F-F332-HHBF-F373-HHBF-F375-HHBF-F373-H2HBF,F-F354-H2HBF,F-F353-HB-O24-1-1-1153-HHB-14-2-2-183-HHB-O14-2-2-15NI=72.3°C;Tc<-10°C;Δn=0.076;Δε=2.7;Vth=3.26V;η=14.8mPas比較例1の組成物は実施例1と較べて、ネマチック相の下限温度が高く、誘電率異方性が正に小さい。[比較例2]実施例1の組成物において、本発明の第1成分の化合物を第3成分の化合物3-9-1に置き換えた液晶組成物とした。本組成物を調合し、上述した方法により測定した。この組成物の成分および特性は下記のとおりである。3-HH-42-1103-HH-52-155-HB-CL3-1-1175-GHBF,F-F3-9-167-HBF,F-F332-HHBF-F373-HHBF-F375-HHBF-F373-H2HBF,F-F354-H2HBF,F-F353-HB-O24-1-1-1153-HHB-14-2-2-183-HHB-O14-2-2-15NI=69.7°C;Tc<-20°C;Δn=0.075;Δε=3.0;Vth=3.01V;η=15.2mPas比較例2の組成物は実施例1と較べて、ネマチック相の上限温度が低く、誘電率異方性が正に小さい。[実施例2]3-OeBF,FXBF,F-F1-5-145-OeBFBF,FXBF,F-F1-7-14V-HH-32-1353-HBBF,F-F3-12-1103-BBF,FXBF,F-F3-14-1103-HHBBF,F-F3-17-144-HHBBF,F-F3-17-143-BBFBF,FXBF,F-F3-20-164-BBFBF,FXBF,F-F3-20-15V-HHB-14-2-2-172-BBFB-34-2-4-155-HBBFB-24-2-8-135-BBBFB-34-2-8-13NI=86.9°C;Tc<-30°C;Δn=0.143;Δε=9.8;Vth=2.09V;η=24.5mPas[実施例3]7-OeHBF,F-F1-1-155-Oe2HBF,F-F1-2-15V-HH-32-1351V-HH-32-181V2-BB-F3-2-131V2-BB-CL3-3-132-HHB-CL3-4-133-HHB-CL3-4-133-HHXBF,F-F3-6-173-HHEBF,F-F3-7-133-HBEBF,F-F3-10-133-BBF,FXBF,F-F3-14-193-HHEH-34-2-1-153-HHEH-54-2-1-153-HBFHH-54-2-6-13NI=78.1°C;Tc≦-20°C;Δn=0.099;Δε=5.3;Vth=2.55V;η=15.8mPas[実施例4]3-OeBF,FXBF-OCF31-5-253-OeBF,FXBF-F1-5-355-OeBFBF,FXBF-F1-7-252-HH-32-1243-HH-42-183-HGBF,F-F3-8-143-GHBF,F-F3-9-143-HBEBF,F-F3-10-153-BBF,FXBF-OCF33-15-153-BBF,FXBF-F3-16-153-BBFBF,FXBF-F3-20-28V2-BB-14-1-2-161V2-HHB-34-2-2-175-BFBB-24-2-5-163-HHEBH-34-2-9-13NI=70.3°C;Tc<-20°C;Δn=0.111;Δε=10.4;Vth=1.61V;η=22.4mPas[実施例5]3-OeHBF,F-F1-1-133-OeBBF,F-F1-3-133-OeBFBF,F-F1-3-23V-HH-32-1301V2-HH-32-183-HHBF,F-F3-5-153-HBB-F3-11-133-BBFBF,F-F3-13-133-HHBBF,F-F3-17-133-HHBFBF,F-F3-18-133-HBBXBF,F-F3-19-163-HBBF,FXBF,F-F3-19-263-BBFBF,FXBF,F-F3-20-167-HB-14-1-1-153-HHB-14-2-2-153-HBB-24-2-3-155-HBBH-34-2-7-13NI=93.4°C;Tc<-30°C;Δn=0.109;Δε=7.8;Vth=2.52V;η=22.4mPas[実施例6]3-OeHBBF,F-F1-4-133-OeHBFBF,F-F1-4-235-OeBFBF,FXBF,F-F1-7-135-OeBFBF,FXBF,F-CF31-7-33V-HH-42-1321V-HH-42-163-BBF,FXBF,F-F3-14-183-HBBXBF,F-F3-19-155-HBBXBF,F-F3-19-153-BBFBF,FXBF,F-F3-20-154-BBFBF,FXBF,F-F3-20-15V-HHB-14-2-2-15V2-HHB-14-2-2-151-BBFB-2V4-2-4-152-BBFB-2V4-2-4-141O1-HBBH-5-3NI=100.6°C;Tc<-20°C;Δn=0.122;Δε=10.5;Vth=2.28V;η=29.6mPas[実施例7]3-OeBF,FXBF,F-F1-5-153-OeBXBF,F-F1-5-453-OeHXBF,F-F1-6-152-HH-32-1202-HH-52-1105-HB-CL3-1-153-HHB-CL3-4-141-HHXBF,F-F3-6-143-HBBF,F-F3-12-153-BBF,FXBF,F-F3-14-183-HHBBF,F-F3-17-153-HBFBF,FXBF,F-F3-19-383-HB-O24-1-1-15V-HHB-14-2-2-161-BBFB-2V4-2-4-15NI=71.6°C;Tc<-20°C;Δn=0.095;Δε=9.9;Vth=1.70V;η=21.6mPas[実施例8]5-OeBFBF,FXBF,F-F1-7-145-OeHBF,FXBF,F-F1-8-145-OeBF,FXBFBF,F-F1-9-14V-HH-32-1302-HH-32-1103-HH-O12-153-BBFBF,F-F3-13-143-BBF,FXBF,F-F3-14-163-BBFBF,FXBF,F-F3-20-153-BFBF,FXBFBF,F-F3-21-143-BBBFBF,F-F333-PyBB-F333-HB-O14-1-1-15V-HHB-14-2-2-151V2-HHB-14-2-2-155-HBBFB-24-2-8-13NI=77.3°C;Tc<-20°C;Δn=0.105;Δε=9.4;Vth=1.89V;η=20.2mPas実施例1から実施例8の組成物は、比較例1および2のそれと比べて正の大きな誘電率異方性を有する。よって、本発明による液晶組成物は優れた特性を有する。"